(57)【要約】【課題】柔らかな触感で着用時に快適な衣料を製造でき、かつメリヤス生地の密度を高め、防風さらには防水の機能を具備させて、防水・防風・防塵機能を備えた高機能の衣料とし、経済的価値を高める、防風性メリヤス生地の提供。【解決手段】本発明の防風性メリヤス生地の製造方法及びその組成は、主に収縮率が異なる繊維を混紡して成る２つの収縮率の中間の収縮率を持つ糸を、高い編成密度で編成して、単層または二層或いはフライス組織またはフリース組織等の構造に編成し、これにより編成された防風性メリヤス生地のループ長が高編成密度下で適切な収縮を生じ、糸送り速度と編成速度に一定差を持たせた状態で編成して、前記防風性メリヤス生地に編立法の柔軟性、弾性に富んだ快適な触感を形成し、また防水効果を具備させて、本発明の防風性メリヤス生地を機能性衣料に適した生地として、経済的価値を高める。【選択図】図３
2014001484.tif 000002
【特許請求の範囲】
【請求項１】
防風性メリヤス生地の編成方法であって、
一定の糸送り速度で糸を送り出す糸送り工程と、編立方式で防風性メリヤス生地を一定の編成速度で編成する編成工程と、前記防風性メリヤス生地を編成した後、前記防風性メリヤス生地の表面に対して改質を行う改質工程とを含み、
前記糸が２種類の異なる収縮率の繊維の混紡で成り、前記２種類の繊維がそれぞれ高収縮率（ＢＷＳ１５〜８５％）及び低収縮率（ＢＷＳ-１５〜+１５％）の繊維であり、且つ前記高収縮率の繊維はデニール数が１５Ｄ〜１００Ｄのポリエステル（ＰＯＬＹＥＳＴＥＲ）繊維であり、前記低収縮率の繊維はデニール数が１５Ｄ〜１００Ｄのポリエステル（ＰＯＬＹＥＳＴＥＲ）繊維または２０Ｄ〜１６０Ｄのナイロン（ＮＹＬＯＮ）繊維であり、前記糸送り速度が前記編成速度より５〜３５％低いことを特徴とする、防風性メリヤス生地の編成方法。
【請求項２】
前記２種類の繊維のうちの一つが長繊維構造の形態であり、もう一つが短繊維の形態で、相互に混紡され、前記長繊維を芯として、前記短繊維で外部を被覆するか、または前記短繊維が内部にあり、前記長繊維で外部を被覆した構造形態であることを特徴とする、請求項１に記載の防風性メリヤス生地の編成方法。
【請求項３】
前記２種類の繊維が、前記高収縮率の繊維と前記低収縮率の繊維の重量または体積比が１:１.５〜１:１０.５倍の比率で混紡されて成ることを特徴とする、請求項２に記載の防風性メリヤス生地の編成方法。
【請求項４】
前記糸送り速度が前記編成速度より低い比率が、２０％を最良値とすることを特徴とする、請求項１に記載の防風性メリヤス生地の編成方法。
【請求項５】
前記改質工程が加熱方式で行われることを特徴とする、請求項１に記載の防風性メリヤス生地の編成方法。
【請求項６】
前記改質工程での改質条件が、１９０〜２０５℃の温度で１〜５秒の時間を経過させ、改質後の前記防風性メリヤス生地の物理特性の防風通気度が風速圧力値１００ＰＡ下で、防風数値５０〜１００ｃｍ３／ｃｍ２／ｓの間の国際標準（ＩＳＯ９２３７）の標準を達することを特徴とする、請求項５に記載の防風性メリヤス生地の編成方法。
【請求項７】
請求項１に記載の防風性メリヤス生地の編成方法により製造された防風性メリヤス生地の組成であって、前記防風メリヤス生地が複数のループを相互にくぐらせて構成され、且つ前記防風性メリヤス生地がメリヤス密度を備え、前記防風性メリヤス生地のメリヤス密度値は経方向密度が５０〜１５０ｇ／ｉｎ、緯方向密度が８０〜１４０ｇ／ｉｎであり、１平方メートルの重量が約６０〜２１０ｇ／ＳＱＭであり、ループ長の收縮率が３〜２５％であることを特徴とする、防風性メリヤス生地の組成。
【発明の詳細な説明】
【技術分野】
【０００１】
本発明は防風性メリヤス生地の製造方法及びその組成に関し、特に高密度の防風性メリヤス生地及びその構造を製作する方法に関する。
【背景技術】
【０００２】
一般的な布地の製造方法においては、平織法と編立法がよく見受けられる２種類の布地製造法である。そのうち、平織法によって製造される織物には、密度が高く、弾性がなく、布地に張りがあり、防水が可能という構造上の特性がある。一方、編立法によって製造されるニットには、密度が低く、弾性があり、布地が柔らかく、通気性があるという構造上の特性があり、異なる製造方法の布地が異なる製品に適用されている。
【０００３】
しかしながら、防水の特性を得るために平織法による織物を使用して防水効果のある衣料を製造すると、その密度が高く、弾性がない構造上の特性によって、防水効果のある衣料の全体が比較的硬くなり、使用者が長時間着用すると不快感を生じやすい。一般的な編立法によるニット１０は、図１と図２に示すように、ニット１０のループ１１の長さが比較的長く、密度がやや低いため、ニット１０は柔らかな触感と弾性を備えており、着用時に快適であるが、防水の機能性を提供することはできない。ニットはループ１１の長さが長く、密度が低いため、その構造の緊密度が低く、且つ表面に緩みがあることから、ニットは物品に引っ掛かって破損しやすく、使用寿命が短い。
【先行技術文献】
【特許文献】
【０００４】
【特許文献１】なし
【発明の概要】
【発明が解決しようとする課題】
【０００５】
そこで、本発明の主な目的は、利用少なくとも２種類の収縮率が異なる繊維を利用し、且つ異なる長さの繊維を混紡して糸とした後、防風性メリヤス生地を編成し、柔らかな触感で着用時に快適な衣料の製造に用い、かつメリヤス生地の密度を高め、防風さらには防水の機能を具備させて、防水・防風・防塵機能を備えた高機能の衣料とし、経済的価値を高めることができる、防風性メリヤス生地を提供することにある。
【０００６】
本発明提の別の目的は、異なる糸送り速度と編成速度により防風性メリヤス生地を編成し、收縮特性を変化させ、ニット構造の密度を高めて改質を行い、表面に高密度の安定性の高い防風構造を形成し、高度な防風性能を達する、防風性メリヤス生地を提供することにある。
【課題を解決するための手段】
【０００７】
前述の目的を達するため、本発明はさらに防風性メリヤス生地の製造方法を提供する。この製造方法は、糸送り、編成、改質の工程を含む。
糸送り工程では、一定の糸送り速度で糸を送り出す。糸は２種類の収縮率の異なる繊維の混紡で成り、２種類の繊維はそれぞれ高収縮率（ＢＷＳ１５〜８５％）と低収縮率（ＢＷＳ−１５〜＋１５％）の繊維であり、且つ高収縮率の繊維はデニール数が１５Ｄ〜１００Ｄのポリエステル（ＰＯＬＹＥＳＴＥＲ）繊維であり、低収縮率の繊維はデニール数が１５Ｄ〜１００Ｄのポリエステル（ＰＯＬＹＥＳＴＥＲ）繊維または２０Ｄ〜１６０Ｄのナイロン繊維である。
編成工程では、編立方式で防風性メリヤス生地を編成する。編成は一定の編成速度で行われ、前記糸送り速度は編成速度より５〜３５％低い。
改質工程では、防風性メリヤス生地を編成した後、防風性メリヤス生地の表面に対して改質を行う。
【０００８】
上述の製造方法で製造された防風性メリヤス生地は、複数のループを相互にくぐらせて構成され、且つ防風性メリヤス生地の組成は、一定のメリヤス密度を備え、その密度値は経方向の密度が５０〜１５０ｇ／ｉｎ、緯方向の密度が８０〜１４０ｇ／ｉｎ、１平方メートルの重量が約６０〜２１０ｇ／ＳＱＭ、ループ長の收縮率が３〜２５％である。
【発明の効果】
【０００９】
糸送り速度が編成速度より５〜３５％低いことにより、防風性メリヤス生地の線ループ長さが糸送り速度と編成速度が同じときの長さより短くなり、防風性メリヤス生地に高いループ密度の構造を形成させることができ、防風性メリヤス生地はこれにより防風性メリヤス生地の柔軟性と弾性に富んだ触感を備え、防風性を高めるだけでなく、さらには防水の効果も達し、機能性に優れた衣料として使用することができ、また構造が緊密で、使用寿命が長いという利点も備え、更に改質を組み合わせて高密度の構造を固化し、弾性が低く、安定性が高い構造を形成することができる。
【図面の簡単な説明】
【００１０】
【図１】従来のニットの概略図である。
【図２】従来のニットのループの概略図である。
【図３】本発明の編成方法の工程フローチャートである。
【図４】本発明の概略図である。
【図５】本発明のループの概略図である。
【図６】本発明の別の実施例の概略図である。
【発明を実施するための形態】
【００１１】
本発明の防風性メリヤス生地の製造方法の実施工程は、図３に示すように、次の工程を含む。
【００１２】
＜糸送り工程＞
糸送り２０は、蓄糸器から糸を送り出す。蓄糸器が糸を送り出す過程が一定の速度を備え、糸送り速度を形成する。
【００１３】
＜編成工程＞
編成３０は、編み機による細針での編立方式で高密度の複数のループを備えた防風性メリヤス生地を編成する。編成の過程が一定の速度を備え、編成速度を形成し、そのうち、糸送り速度が編成速度より５〜３５％低く、最良の値は２０％であり、つまり、編成速度が糸送り速度より２０％高く、これにより同時に防風性メリヤス生地の各ループの長さを短くすると共に、防風性メリヤス生地の全体構造密度を高めることができる。
【００１４】
そのうち、糸は２種類の異なる収縮率の繊維を混紡して成り、２種類の繊維の収縮率及び材料は、高収縮率（Ｂ．Ｗ．Ｓ．、Ｂｏｉｌｉｎｇ  Ｗａｔｅｒ  Ｓｈｒｉｎｋａｇｅ沸水収縮率１５〜８５％）で、デニール数が１５Ｄ（Ｄｅｎｉｅｒ、デニール）〜１００Ｄ（Ｄｅｎｉｅｒ、デニール）のポリエステル（ＰＯＬＹＥＳＴＥＲ）繊維に、低収縮率（ＢＷＳ−１５〜＋１５％）で、デニール数が１５Ｄ〜１００Ｄのポリエステル（ＰＯＬＹＥＳＴＥＲ）繊維を組み合わせるか、或いは別の低収縮率の２０Ｄ〜１６０Ｄのナイロン（ＮＹＬＯＮ）繊維を組み合わせである。
【００１５】
２種類の繊維は一定の重量（または体積）比率に従い、例えば、高収縮率と低収縮率の比が１:１.５〜１:１０.５倍の比率で混紡して成り、２種類の繊維は長繊維の形態の繊維と別の短繊維の形態の繊維の混紡で成り、混紡の方式はそれぞれ長繊維を芯として、短繊維で外部を被覆するか、或いは短繊維が内部にあり、長繊維で外部を被覆する反対の構造形態とし、糸の特性を元の２種類の繊維の物理特性の間にさせ、且つ比率上の調整によって、糸の特性をより長繊維に近づける、または短繊維に近付けることができる。
【００１６】
細針での高密度編立で編成して形成される経方向密度は５０〜１５０ｇ／ｉｎ、緯方向密度は８０〜１４０ｇ／ｉｎであり、１平方メートルの重量は約６０〜２１０ｇ／ＳＱＭである。細針での編立でループ長の收縮率が３〜２５％のニットが編成される。
【００１７】
細針により編成される構造には、単層または二層或いはフライス組織またはフリース組織等の構造が含まれ、後改質加工を経て、防風通気度が国際標準化組織の規定（ＩＳＯ９２３７）する、風速圧力値１００ＰＡ、防風数値５０〜１００ｃｍ３／ｃｍ２／ｓの間にすることができる。
【００１８】
防風性メリヤス生地の製造方法で編成された防風性メリヤス生地４０は、図４と図５に示すように、複数のループ４１を相互にくぐらせて構成され、且つ防風性メリヤス生地４０は高密度の構造を備え、ループ４１間の空隙が前述の防風性及び防雨性能を達成できるまで小さくされ、防風性メリヤス生地４０の密度の向上によって防風・防雨の機能と目的を達することができる。
【００１９】
本発明は蓄糸器の糸送り速度を低下させているため、編成される防風性メリヤス生地４０の各ループ４１の長さが短くなり、防風性メリヤス生地４０を組成するループ４１密度が高くなる。このように編立して編成された本発明の防風性メリヤス生地４０は、編立法による編成の柔軟性と弾性という構造上の特性を備え、衣料として使用者が長時間着用する用途に適している。本発明は糸送り速度と編成速度の間の関係を変えて、防風性メリヤス生地４０のループ４１密度を高めており、防風性メリヤス生地４０の密度を高めることができるため、防風性を提供し、さらには防水レベルの構造特性を達することができる。
【００２０】
同時に、本発明の防風性メリヤス生地４０のループ４１の長さが短いため、防風性メリヤス生地４０の表面がより平坦になり、着用時に周囲の物品に引っ掛かりにくくなる。当然、緊密な表面によって、防風性メリヤス生地４０が物品に引っ掛かったとしても、その緊密な構造によって破損しないよう確約され、防風性メリヤス生地４０の使用寿命が向上される。
【００２１】
ここから分かるように、本発明は防風とさらには防水の機能を同時に兼ね備えることができ、また柔軟性と弾性に富んだ触感も備え、機能性に優れ、使用時に快適であり、高い経済的価値のある製品に適用でき、かつ構造が緊密で、使用寿命が長いという利点も備えている。
【００２２】
また、上述のように製造した防風性メリヤス生地４０は、本発明において片面編みの編成方式で成る構造であるが、当然両面編みの編立方式で編成することもでき、図６に示すように、両面編みの防風性メリヤス生地４０は、片面と同じ効果を達することができる。
【００２３】
＜改質工程＞
本発明の編成完了後の構造をより安定させるため、編成３０の後に改質の工程を実施する必要があり、改質工程は、編成３０完了後の防風性メリヤス生地４０に対して加熱を行い、防風性メリヤス生地４０の表面に加熱によって固化反応を生じさせ、防風性メリヤス生地４０の改質後の表面構造の弾性を小さくし、構造形態をより安定させて、編成３０後の密度を維持することができる。使用時は、防風性メリヤス生地４０に対して片面の改質のみを実施し、改質を行っていない一面を使用者の肌に向けて使用すると、快適な触感を提供することができ、改質後の一面は外側に向け、構造密度の安定性を維持し、より良い防水と防風性能を提供することができる。
【００２４】
改質の条件は、１９０〜２０５℃の温度で１〜５秒の時間を経過させ、防風性メリヤス生地の物理特性の防風通気度を風速圧力値１００ＰＡ下で、防風数値が３〜５０ｃｍ３／ｃｍ２／ｓの間の国際標準（ＩＳＯ９２３７）規定に達するようにする。かつ、ＡＡＴＣＣ３５レインテストの規定を達し、防水性のメリヤス生地の構造とすることができる。
【００２５】
本発明に基づいて製造する主な目的は、材質が軽く、防風さらには防雨の機能を備えたメリヤス生地の製造方法と構造を提供することにあり、前述の方法で製造された構造を試験に提出した結果、表１のデータが得られた。そのうち各布片の防風数値はいずれも３〜５０ｃｍ３／ｃｍ２／ｓの間であり、防風の訴求を達成している。また同時に防雨機能を備えた布種としては、番号Ｒ６０３３、Ｒ６２６７、Ｒ００９１、Ｒ１２６８、Ｒ２１５６等があり、レインテストでの通水量は１ｇ以下で、防雨の境界を達成している。
【００２６】
【表１】
2014001484.tif 000003
【００２７】
さらに、市販の防風機能性を備えた布地との試験データ（表２を参照）を比較すると、次のような結果が得られた。
（１）材質の軽さ:本発明は布地そのものの構造を緊密化し、改質を行うことで防風の目的を達成しているほか、本発明と市販の防風機能性商品の重量を比較すると、市販の布地の１９０〜３４７ＳＱＭに対して本発明は１２６〜１９０ＳＱＭと減少されており、約３０〜４０％軽くなっている。このため、輸送のコスト及びＣＯ２排出量を抑えることができ、また着用時の快適性も向上される（表１と表２を参照）。
【００２８】
【表２】
2014001484.tif 000004
【００２９】
（２）加工手順の簡素化:本発明は構造密度と直接改質によって諸目的を達成しており、従来の防風性を高めるために防風材料を塗布する工程と比べ、手順が明らかに簡素化され、且つ化学的な防風材料の使用が減少でき、環境に対する二次破壊を回避すると共に、使用者の着用時に防風材質によって引き起こされる可能性のある化学的傷害を減少することができる。
【００３０】
（３）着用時の動作による摩擦の騒音減少:本発明は布の表面にほかの材料がないため、相互に摩擦しても不必要な騒音が発生せず、市販の防風機能性商品の着用時の騒音量を減少し、着用時の快適さを向上することができる。
【符号の説明】
【００３１】
１０：織物
１１：ループ
２０：糸送り
３０：編成
４０：防風性メリヤス生地
４１：ループ
【図１】
2014001484.tif 000005
【図２】
2014001484.tif 000006
【図３】
2014001484.tif 000007
【図４】
2014001484.tif 000008
【図５】
2014001484.tif 000009
【図６】
2014001484.tif 000010